(57)【要約】【課題】フッ素イオンの歯への吸着を促進するとともに、シリカの沈降を抑制する口腔用組成物を提供する。【解決手段】ホスホリルコリン基含有重合体、フッ素化合物、および、４重量％以上のシリカを含む口腔用組成物に関する。【選択図】なし【特許請求の範囲】
【請求項１】
ホスホリルコリン基含有重合体、フッ素化合物、および、４重量％以上のシリカを含む口腔用組成物。
【請求項２】
ホスホリルコリン基含有重合体の配合量が０．００５〜０．１重量％である請求項１に記載の口腔用組成物。
【請求項３】
ホスホリルコリン基含有重合体が２−メタクリロイルオキシエチルホスホリルコリン・メタクリル酸ブチル共重合体である請求項１または２に記載の口腔用組成物。
【請求項４】
フッ素化合物がフッ化ナトリウムまたはモノフルオロリン酸ナトリウムである請求項１〜３のいずれかに記載の口腔用組成物。
【発明の詳細な説明】
【技術分野】
【０００１】
本発明は、口腔用組成物に関する。
【背景技術】
【０００２】
う蝕は、口腔における大きな疾患である。従来、う蝕の予防のために、日常のセルフケア行動としてフッ素化合物配合歯磨剤の使用が推奨されている。フッ素化合物は歯の表面にフッ素イオンを供給し、う蝕原性菌が産生する酸への抵抗性を歯に付与し、初期う蝕を再石灰化により修復し、元の健康な歯質に回復させ得る。さらに、フッ素イオンはう蝕原性菌の発育を抑制する作用も有する。
【０００３】
う蝕予防のために用いられるフッ素化合物としては、フッ化ナトリウム、モノフルオロリン酸ナトリウム、フッ化スズ等が挙げられる。フッ素化合物の効果を向上させるためには、フッ素化合物の口腔内滞留性を改善する技術の開発が行われているが、従来の方法は、歯の表面へのフッ素イオンの供給が十分とはいえなかった。
【０００４】
一方、ホスホリルコリンは細胞膜と類似した構造を有し、生体への親和性が高く、有用な生体適合材料である。ホスホリルコリン基を含む重合体は、保湿性に優れることから、従来、皮膚外用剤に配合されている（特許文献１）。また、ホスホリルコリン基を含む重合体が、口腔への微生物の付着を防止する作用（特許文献２）や歯肉炎を予防する作用（特許文献３）を有することが報告されている。しかし、口腔においてホスホリルコリン基を含む重合体とフッ素化合物との組み合わせによる作用は知られていない。
【０００５】
ところで、歯磨剤には、研磨性シリカ等のシリカが配合される。シリカの配合量が少ない場合には問題とならないものの、配合量を増加させると、ケーキングが生じ、シリカが沈降して再分散できなくなるということがあった。
【先行技術文献】
【特許文献】
【０００６】
【特許文献１】特開２００６−２１９４５０号公報
【特許文献２】特開２０１１−１５３１０１号公報
【特許文献３】特開２０１５−８５３号公報
【発明の概要】
【発明が解決しようとする課題】
【０００７】
本発明は、フッ素イオンの歯への吸着を促進するとともに、シリカの沈降を抑制する口腔用組成物を提供することを課題とする。
【課題を解決するための手段】
【０００８】
本発明者らは鋭意検討を重ねた結果、ホスホリルコリン基含有重合体がフッ素イオンの歯への吸着を促進する作用を有するとともに、シリカを多量に配合してもシリカのケーキングを抑制できることを見出し、本発明を完成した。
【０００９】
すなわち、本発明は、ホスホリルコリン基含有重合体、フッ素化合物、および、４重量％以上のシリカを含む口腔用組成物に関する。
【００１０】
フッ素イオンの歯への吸着を促進する観点から、ホスホリルコリン基含有重合体の配合量が０．００５〜０．１重量％であることが好ましい。
【００１１】
フッ素イオンの歯への吸着を促進する観点から、ホスホリルコリン基含有重合体が２−メタクリロイルオキシエチルホスホリルコリン・メタクリル酸ブチル共重合体であることが好ましい。
【００１２】
フッ素イオンの歯への吸着を促進する観点からフッ素化合物がフッ化ナトリウムまたはモノフルオロリン酸ナトリウムであることが好ましい。
【発明の効果】
【００１３】
本発明の口腔用組成物は、ホスホリルコリン基含有重合体を含むことにより、フッ素イオンの歯への吸着を促進することができるとともに、シリカを４重量％以上含有するにもかかわらず、シリカのケーキングを抑制することができる。
【発明を実施するための形態】
【００１４】
本発明の口腔用組成物は、ホスホリルコリン基含有重合体、フッ素化合物、および、４重量％以上のシリカを含むことを特徴とする。
【００１５】
ホスホリルコリン基含有重合体は、ホスホリルコリン基含有単量体からなる重合体である。ホスホリルコリン基含有単量体としては、２−メタクリロイルオキシエチルホスホリルコリンが挙げられ、これらの中でもフッ素イオンの歯への吸着を促進する観点から２−メタクリロイルオキシエチルホスホリルコリンが好ましい。
【００１６】
ホスホリルコリン基含有重合体は１種の単量体からなる単重合体であってもよいが、２種以上の単量体からなる共重合体であることが好ましい。
【００１７】
ホスホリルコリン基含有重合体が共重合体である場合、２種以上のホスホリルコリン基含有単量体からなる共重合体であってもよく、ホスホリルコリン基含有単量体、およびホスホリルコリン基含有単量体以外の単量体からなる共重合体であってもよい。ホスホリルコリン基含有単量体以外の単量体としては、メチル（メタ）アクリレート、エチル（メタ）アクリレート、ブチル（メタ）アクリレート、ラウリル（メタ）アクリレート、ステアリル（メタ）アクリレート、２−エチルヘキシル（メタ）アクリレート等のアルキル（メタ）アクリレート、ベンジル（メタ）アクリレート、フェノキシエチル（メタ）アクリレート、シクロヘキシル（メタ）アクリレート、ポリプロピレングリコールモノ（メタ）アクリレート、ポリテトラメチレングリコールモノ（メタ）アクリレート、ポリプロピレングリコールジ（メタ）アクリレート、ポリテトラメチレングリコールモノ（メタ）アクリレート、ポリプロピレングリコールポリエチレングリコールモノ（メタ）アクリレート、メタクリル酸ナトリウム、２−ヒドロキシ−３−メタクリロイルオキシプロピルトリメチルアンモニウム等が挙げられる。これらの中でも、フッ素イオンの歯への吸着を促進する観点から、アルキル（メタ）アクリレート、２−ヒドロキシ−３−メタクリロイルオキシプロピルトリメチルアンモニウムが好ましく、アルキル（メタ）アクリレートがより好ましく、ブチル（メタ）アクリレートがさらに好ましい。
【００１８】
具体的なホスホリルコリン基含有重合体としては、ポリメタクリロイルオキシエチルホスホリルコリン単重合体、２−メタクロイルオキシエチルホスホリルコリン・メタクリル酸ブチル共重合体（ポリクオタニウム−５１）、２−メタクロイルオキシエチレンホスホリルコリン・メタクリル酸ブチル・メタクリル酸ナトリウム共重合体（ポリクオタニウム−６５）、２−メタクリロイルオキシエチルホスホリルコリン・２−ヒドロキシ−３−メタクリロイルオキシプロピルトリメチルアンモニウム共重合体（ポリクオタニウム−６４）、２−メタクリロイルオキシエチルホスホリルコリン・メタクリル酸ステアリル共重合体（ポリクオタニウム−６１）が挙げられる。これらの中でも、フッ素イオンの歯への吸着を促進する観点から、２−メタクリロイルオキシエチルホスホリルコリン・メタクリル酸ブチル共重合体、ポリメタクリロイルオキシエチルホスホリルコリン単重合体、２−メタクリロイルオキシエチルホスホリルコリン・２−ヒドロキシ−３−メタクリロイルオキシプロピルトリメチルアンモニウム共重合体が好ましく、２−メタクリロイルオキシエチルホスホリルコリン・メタクリル酸ブチル共重合体、２−メタクリロイルオキシエチルホスホリルコリン・２−ヒドロキシ−３−メタクリロイルオキシプロピルトリメチルアンモニウム共重合体がより好ましく、２−メタクリロイルオキシエチルホスホリルコリン・メタクリル酸ブチル共重合体がさらに好ましい。なお、括弧内の名称は化粧品成分表示名称を示す。
【００１９】
ホスホリルコリン基含有重合体の配合量は特に限定されないが、フッ素イオンの歯への吸着を促進する観点から、組成物中に０．００５〜０．１重量％であることが好ましく、０．００５〜０．０９重量％であることがより好ましく、０．０１〜０．０７重量％であることがさらに好ましい。０．００５重量％未満では十分にフッ素イオンの歯への吸着促進効果が得られない可能性がある。また、０．１重量％を超えても十分にフッ素イオンの歯への吸着促進効果が得られない可能性がある。
【００２０】
フッ素化合物は歯の表面にフッ素イオンを供給し、その結果、歯に、う蝕原性菌が産生する酸への抵抗性を付与し、初期う蝕を再石灰化させ、う蝕原性菌の発育を抑制する。フッ素化合物としては、アルカリ金属のフッ化物、フルオロリン酸、フルオロリン酸の塩、フッ化第一スズ、フッ化ジアミン銀等が挙げられる。フッ素イオンの歯への吸着を促進する観点から、フッ素化合物としては、アルカリ金属のフッ化物、フルオロリン酸、フルオロリン酸の塩が好ましく、アルカリ金属のフッ化物がより好ましい。
【００２１】
アルカリ金属のフッ化物としては、フッ化ナトリウム、フッ化カリウム等が挙げられる。これらのアルカリ金属のフッ化物の中でも、フッ素イオンの歯への吸着を促進する観点から、フッ化ナトリウムが好ましい。
【００２２】
フルオロリン酸としては、モノフルオロリン酸、ジフルオロリン酸等が挙げられる。これらのフルオロリン酸の中でも、フッ素イオンの歯への吸着を促進する観点から、モノフルオロリン酸が好ましい。
【００２３】
フルオロリン酸の塩としては、前記フルオロリン酸のアルカリ金属塩が挙げられる。より具体的には、前記フルオロリン酸のナトリウム塩、カリウム塩等が挙げられる。これらのフルオロリン酸の塩の中でも、ナトリウム塩が好ましく、モノフルオロリン酸ナトリウムが最も好ましい。
【００２４】
フッ素化合物の配合量は特に限定されないが、組成物中のフッ素イオンの量に換算して、０．０１〜０．２重量％であることが好ましく、０．０４５〜０．１４重量％であることがより好ましい。０．０１重量％未満では十分にフッ素イオンによる効果が得られなくなる傾向があり、０．２重量％を超えるとフッ素イオンの歯への吸着を促進する効果が効率的に得られない傾向がある。
【００２５】
シリカは、無水ケイ酸または二酸化ケイ素ともいい、主に組成物の増粘や歯牙の研磨を目的として配合され、それぞれ増粘性シリカ、研磨性シリカと呼ばれる。シリカには、粒子径や、吸水・吸油量によって様々なものが存在するが、一般的に増粘性シリカとしては吸油量が１５０ｇ／１００ｇ以上３５０ｇ／１００ｇ以下のものが用いられ、研磨性シリカとしては吸油量が２０ｇ／１００ｇ以上１００ｇ／１００ｇ以下のものが用いられる。ここで、吸油量とは、ＪＩＳ  Ｋ５１０１−１３−２：２００４により測定され、吸収されるあまに油の量により特定される値を意味する。このような増粘性シリカとしては、増粘性シリカＺｅｏｄｅｎｔ  １５３（Ｊ．Ｍ．Ｈｕｂｅｒ  Ｃｏｒｐｏｒａｔｉｏｎ社製）、Ｚｅｏｄｅｎｔ  １６５（Ｊ．Ｍ．Ｈｕｂｅｒ  Ｃｏｒｐｏｒａｔｉｏｎ社製）、サイロピュア２３（富士シリシア化学株式会社製）、Ｃａｒｐｌｅｘ＃６７（エボニック  ジャパン株式会社製）等の市販品を用いることができる。また、このような研磨性シリカとしては、Ｓｏｒｂｏｓｉｌ  ＡＣ２３（ＰＱ  Ｃｏｒｐｏｒａｔｉｏｎ社製）、Ｓｏｒｂｏｓｉｌ  ＡＣ３３（ＰＱ  Ｃｏｒｐｏｒａｔｉｏｎ社製）、Ｓｏｒｂｏｓｉｌ  ＡＣ４３（ＰＱ  Ｃｏｒｐｏｒａｔｉｏｎ社製）、Ｓｏｒｂｏｓｉｌ  ＡＣ３６（ＰＱ  Ｃｏｒｐｏｒａｔｉｏｎ社製）、Ｓｏｒｂｏｓｉｌ  ＡＣ７７（ＰＱ  Ｃｏｒｐｏｒａｔｉｏｎ社製）、Ｚｅｏｄｅｎｔ  １０３（Ｊ．Ｍ．Ｈｕｂｅｒ  Ｃｏｒｐｏｒａｔｉｏｎ社製）、Ｚｅｏｄｅｎｔ  １１１３（Ｊ．Ｍ．Ｈｕｂｅｒ  Ｃｏｒｐｏｒａｔｉｏｎ社製）、Ｚｅｏｄｅｎｔ  １５３（Ｊ．Ｍ．Ｈｕｂｅｒ  Ｃｏｒｐｏｒａｔｉｏｎ社製）、サイロピュア３５（富士シリシア化学株式会社製）、サイロピュア３９（富士シリシア化学株式会社製）等の市販品を用いることができる。これらの増粘性シリカと研磨性シリカは併用することもできる。
【００２６】
シリカの配合量は、組成物中に４重量％以上であるが、５重量％以上が好ましい。上限は特に限定されないが、４０重量％以下であることがより好ましい。４重量％未満では配合量が少なく、シリカのケーキング自体が生じない傾向がある。また、前記シリカが増粘性シリカの場合、増粘性シリカの配合量は、組成物中に５重量％以上が好ましく、配合量の上限としては、１５重量％以下が好ましい。一方、研磨性シリカの場合、研磨性シリカの配合量は、組成物中に６重量％以上が好ましく、配合量の上限としては、３５重量％以下が好ましい。
【００２７】
本発明の口腔用組成物には、口腔用途に使用される公知の様々な成分を配合することもできる。このような成分としては、例えば、薬用成分、溶剤、湿潤剤、基材、研磨剤、可溶化剤又は溶解補助剤、ｐＨ調整剤、粘結剤、甘味料、結合剤、整腸剤、香料、防腐剤、色素などが挙げられる。
【００２８】
薬用成分としては、例えば、アズレンスルホン酸ナトリウム、ε−アミノカプロン酸、トラネキサム酸、アラントイン、アラントインクロルヒドロキシアルミニウム、アラントインジヒドロキシアルミニウム、エピジヒドロコレステリン、ジヒドロコレステロール、塩化ナトリウム、グリチルリチン酸及び塩類、β−グリチルレチン酸、塩化セチルピリジニウム、イソプロピルメチルフェノール、デカリニウム塩化物、塩化ベンザルコニウム、塩化ベンゼトニウム、塩酸アルキルジアミノエチルグリシン、塩酸クロルヘキシジン、トリクロサン、アスコルビン酸及び塩類、塩酸ピリドキシン、トコフェロール酢酸エステル、トコフェロールニコチン酸エステル、ゼオライト、ピロリン酸塩類、リン酸水素塩類、リン酸塩類、ポリリン酸塩類、ポリエチレングリコール、ポビドン、塩化リゾチーム、銅クロロフィリンナトリウム、ヒノキチオール、ポリオキシエチレンラウリルエーテル、ラウロイルサルコシンナトリウム、硝酸カリウム、乳酸アルミニウム、塩化亜鉛、デキストラナーゼが挙げられる。これらの薬用成分は２種以上を組み合わせて使用してもよい。配合量は特に限定されないが、組成物中に０．００１〜３０重量％が好ましい。
【００２９】
溶剤としては、例えば、水、エタノール、プロピレングリコール、ポリエチレングリコール、ブチレングリコール等が挙げられ、これらの溶剤は２種以上を組み合わせて使用してもよい。配合量は特に限定されないが、組成物中に５〜９５重量％が好ましい。
【００３０】
湿潤剤としては、例えば、グリセリン、ソルビトール、プロピレングリコール、エチレングリコール、１，３−ブチレングリコール、ポリプロピレングリコール、キシリット、マルチット、ラクチット、ポリオキシエチレングリコール、ジグリセリン等が挙げられこれらの湿潤剤は２種以上を組み合わせて使用してもよい。配合量は特に限定されないが、組成物中に１０〜６０重量％が好ましい。
【００３１】
基剤としては、例えば、前述したシリカ以外に、ケイ酸アルミニウム、ケイ酸アルミン酸マグネシウム、メタケイ酸アルミン酸マグネシウム、夕ルク、酸化チタン等の無機賦形剤；セルロース、結晶セルロース等のセルロース類；デンプン、ヒドロキシプロピルスターチ等のデンプン類；デキストリン、ゼラチン等が挙げられる。これらの基剤は、２種以上を組み合わせて使用してもよい。配合量は特に限定されないが、組成物中に０．１〜２０重量％が好ましい。
【００３２】
研磨剤としては、前述した研磨性シリカ以外に、例えば、酸化アルミニウム、水酸化アルミニウム、リン酸水素カルシウム、リン酸カルシウム、ピロリン酸カルシウム、炭酸カルシウム、結晶セルロース、ポリエチレン末、炭粒等が挙げられ、これらの研磨剤は２種以上を組み合わせて使用してもよい。配合量は特に限定されないが、組成物中に１〜４０重量％が好ましい。なお、フッ化ナトリウムなど、フルオロリン酸又はその塩以外のフッ素化合物を配合する場合、リン酸カルシウム、ピロリン酸カルシウム、炭酸カルシウム、リン酸水素カルシウム等の配合量は組成物中５重量％以下が好ましく、３重量％以下がより好ましい。５重量％を超えると、組成物中に存在するフッ素イオンがカルシウムと結合してフッ化カルシウムとなってしまうため、フッ素イオンにより生じる効果が損なわれることになる傾向がある。
【００３３】
可溶化剤又は溶解補助剤としては、例えば、アルキルジアミノエチルグリシンなどのグリシン型両性界面活性剤、アルキルエーテルカルボン酸塩、テトラデセンスルホン酸ナトリウムなどのスルホン酸塩、ラウリル硫酸ナトリウムなどのアルキル硫酸塩、Ｎ−ココイルメチルタウリンナトリウムなどのＮ−アシルタウリン塩、ＰＯＥ（１０）ラウリルエーテルリン酸ナトリウムなどのＰＯＥアルキルエーテルリン酸およびその塩、ラウロイルメチルアラニンナトリウムなどのＮ−アシルアミノ酸塩、ＰＯＥ（３）ラウリルエーテル硫酸ナトリウムなどのＰＯＥアルキルエーテル硫酸塩、α−オレフィンスルホン酸塩などの陰イオン界面活性剤などが挙げられる。具体的にはポリオキシエチレン硬化ヒマシ油６０、ポリオキシエチレン（２０）ソルビタンモノラウレート、ポリオキシエチレン（２０）ソルビタンモノオレエート、ポリオキシエチレン（２０）ソルビタントリステアレート、ポリオキシエチレン（２０）ソルビタンオレイン酸エステル、ステアリン酸ポリオキシル４０、ショ糖ステアリン酸エステル、モノステアリン酸デカグリセリル、ラウリルグルコシド、マクロゴール４０００。なお、括弧内の数字は付加モル数を示す。これらの可溶化剤又は溶解補助剤は、２種以上を組み合わせて使用してもよい。配合量は特に限定されないが、組成物中に０．１〜５重量％が好ましい。
【００３４】
ｐＨ調整剤としては、例えば、クエン酸、クエン酸ナトリウム、リン酸、リン酸ナトリウム、水酸化ナトリウム、塩酸、酢酸、酢酸カリウム、酢酸ナトリウム、炭酸水素ナトリウム、炭酸ナトリウム、ホウ酸、ホウ砂などが挙げられ、これらのｐＨ調整剤は、２種以上を組み合わせて使用してもよい。配合量は特に限定されないが、組成物中に０．０１〜１重量％が好ましい。
【００３５】
甘味料としては、例えば、アセスルファムカリウム、ステビア、サッカリン、ソーマチン、キシリトール、エリスリトール、マルチトール、アスパルテーム、Ｄ−ソルビトール、Ｄ−マンニトール、ハチミツ、ブドウ糖、還元麦芽糖水あめ、白糖、シュガーエステル等が挙げられる。これらの甘味料は、２種以上を組み合わせて使用してもよい。配合量は特に限定されないが、組成物中に０．００１〜１重量％が好ましい。
【００３６】
粘結剤としては、例えば、カルボキシメチルセルロース、メチルセルロース、ヒドロキシプロピルセルロース、ヒドロキシエチルセルロース、ヒドロキシプロピルメチルセルロース、カルボキシビニルポリマー、ポリアクリル酸ナトリウム、カラギーナン、キサンタンガム、グアーガム、ジェランガム、タマリンドガム、アルギン酸ナトリウム、ポビドン等が挙げられる。これらの粘結剤は、２種以上を組み合わせて使用してもよい。配合量は特に限定されないが、組成物中に０．１〜５重量％が好ましい。
【００３７】
防腐剤としては、例えば、安息香酸ナトリウム、エタノール、クロロブタノール、ソルビン酸、ソルビン酸カリウム、デヒドロ酢酸ナトリウム、パラオキシ安息香酸メチル、パラオキシ安息香酸エチル、パラオキシ安息香酸プロピル、パラオキシ安息香酸ブチル、硫酸オキシキノリン、フェネチルアルコール、ベンジルアルコール、ビグアニド化合物、アクリノールなどが挙げられる。配合量は特に限定されないが、組成物中に０．００１〜１重量％が好ましい。
【００３８】
本発明の口腔用組成物の具体的用途は、口腔用として使用されるものであれば特に限定されないが、例えば練歯磨剤、洗口液、スプレー剤、軟膏、パスタ剤、ジェル剤などに好適に使用することができる。特に、フッ素イオンの歯への吸着促進効果が効果的に得られるという観点から、練歯磨剤、洗口液、スプレー剤、ジェル剤により好適に使用することができる。
【実施例】
【００３９】
実施例において、本発明を具体的に説明するが、本発明はこれらのみに限定されるものではない。
【００４０】
（参考例１〜１０および参考比較例１〜４）
表１〜４に示す組成の処置液を作製した。表１〜４において各成分の数値の単位は重量％であり、フッ素イオン濃度のみｐｐｍで示す。
【００４１】
＜ハイドロキシアパタイト粉末へのフッ素吸着促進効果の評価＞
下記の方法により、各処置液のフッ素吸着促進効果を評価した。歯面の代替として、化学的性質が類似のハイドロキシアパタイトの粉末（ＣＨＴセラミックハイドロキシアパタイト  ＴｙｐｅＩ担体、平均粒子径：８０μｍ２／ｇ、バイオ・ラッドラボラトリーズ株式会社）（以下、アパタイトと略す。）を使用した。
【００４２】
１０ｍＬの試験管にアパタイト（５００ｍｇ）を計り取り、この試験管に、処置液２ｍＬを加えて、１０分間、室温にて軽く振盪することにより処置を行った。
【００４３】
次いで、処置液を捨て、蒸留水（５ｍＬ）を試験管に加えてアパタイトを洗浄した。この洗浄操作を２回繰り返し、アパタイトに沈着していないフッ素イオンを水洗除去した。その後、１Ｎ塩酸（１ｍＬ）を加えてアパタイトを溶解した。
【００４４】
スチロール棒瓶にアパタイトを溶解した塩酸液を１ｍＬ計り取り、１ｍＬの緩衝液（ＴＩＳＡＢ（Ｔｏｔａｌ  Ｉｏｎｉｃ  Ｓｔｒｅｎｇｔｈ  Ａｄｊｕｓｔｏｒ  Ｂｕｆｆｅｒ）ＩＩ、Ｔｈｅｒｍｏ社）を加え、更に蒸留水１ｍＬを加えて、フッ素イオン電極（Ｔｈｅｒｍｏ社）でアパタイトに沈着したフッ素イオンの量を測定した。
【００４５】
参考比較例１で沈着したフッ素イオン量に対する、参考例１で沈着したフッ素イオン量の割合を算出した。同様に、参考比較例２で沈着したフッ素イオン量に対する参考例２〜８で沈着したフッ素イオン量の割合を算出し、参考比較例３で沈着したフッ素イオン量に対する参考例９で沈着したフッ素イオン量の割合を算出し、参考比較例４で沈着したフッ素イオン量に対する参考例１０で沈着したフッ素イオン量の割合を算出した。
【００４６】
各参考例のハイドロキシアパタイト（表１〜４においては、ＨＡＰと記載する。）へのフッ素吸着促進効果を下記の基準に従い評価した。
１０１％以上：  ＋
１０３％以上：  ＋＋
１０５％以上：  ＋＋＋
【００４７】
得られた結果を表１〜４に示す。いずれの参考例においても、ホスホリルコリン基含有重合体の配合により、フッ素イオンの歯への吸着が促進された。特に、ホスホリルコリン基含有重合体の含有量が０．０１〜０．０７重量％である場合（参考例１、３〜５および７〜１０）にフッ素イオンの歯への吸着促進効果に優れることが確認された。
【００４８】
【表１】
2017186332.tif 000002
【００４９】
【表２】
2017186332.tif 000003
【００５０】
【表３】
2017186332.tif 000004
【００５１】
【表４】
2017186332.tif 000005
【００５２】
（実施例１〜４および比較例１）
表５に示す組成の処置液を作製した。表５において各成分の数値の単位は重量％であり、フッ素イオン濃度のみｐｐｍで示す。ここで、増粘性シリカとしては、Ｓｏｒｂｏｓｉｌ  ＴＣ１５（ＰＱ  Ｃｏｒｐｏｒａｔｉｏｎ社製、吸油量３００ｇ／１００ｇ）、研磨性シリカとしては、Ｚｅｏｄｅｎｔ  １１３（Ｊ．Ｍ．Ｈｕｂｅｒ  Ｃｏｒｐｏｒａｔｉｏｎ社製、吸油量９０ｇ／１００ｇ）を用いた。
【００５３】
下記の方法により、各処置液のフッ素吸着促進効果およびシリカのケーキングを評価した。歯面の代替として、化学的性質が類似のハイドロキシアパタイトの粉末（ＣＨＴセラミックハイドロキシアパタイト  ＴｙｐｅＩ担体、平均粒子径：８０μｍ２／ｇ、バイオ・ラッドラボラトリーズ株式会社）（以下、アパタイトと略す。）を使用した。
【００５４】
＜ハイドロキシアパタイト粉末へのフッ素吸着促進効果の評価＞
前述した方法により評価し、比較例１で沈着したフッ素イオン量に対する、実施例１〜４で沈着したフッ素イオン量の割合を算出した。
【００５５】
シリカのケーキングの評価
各組成物約５ｇをガラス製スクリュー管瓶（容量６ｍＬ）に充填し、室温で１日間静置した。静置後の外観を観察し、如何に示す判定基準によってケーキングの有無を評価した。
〇：上下に激しく２０回振って撹拌させた際、全てのシリカが溶液中に分散される。
×：上下に激しく２０回振って撹拌させた際、容器底部に一部のシリカが分散せずに付着している。
得られた結果を表５に示す。
【００５６】
【表５】
2017186332.tif 000006
【００５７】
いずれの実施例においても、ホスホリルコリン基含有重合体を含むことにより、フッ素イオンの歯への吸着が促進された。また、シリカのケーキングを抑制することができた。
【００５８】
（処方例１〜８）
以下の処方で、各組成物を常法にしたがって作製し、フッ素吸着促進効果を評価した。その結果、いずれの組成物においてもフッ素吸着促進効果が確認された。
【００５９】
（処方例１）練歯磨剤
【表６】
2017186332.tif 000007
【００６０】
（処方例２）練歯磨剤
【表７】
2017186332.tif 000008
【００６１】
（処方例３）練歯磨剤
【表８】
2017186332.tif 000009
【００６２】
（処方例４）練歯磨剤
【表９】
2017186332.tif 000010
【００６３】
（処方例５）練歯磨剤
【表１０】
2017186332.tif 000011
【００６４】
（処方例６）練歯磨剤
【表１１】
2017186332.tif 000012
【００６５】
（処方例７）練歯磨剤
【表１２】
2017186332.tif 000013
【００６６】
（処方例８）練歯磨剤
【表１３】
2017186332.tif 000014